(57)【特許請求の範囲】
【請求項１】
水平状態に配置した曲げ加工すべき熱塑性板の周縁部の少なくとも一部を保持しつつ加熱して自重で前記周縁部の内側部を落下させて前記熱塑性板を所望の曲率に曲げる方法であって、
前記熱塑性板の前記周縁部の少なくとも一部を整形すべき形状における周縁形状を規定する型枠に保持するに際して、前記型枠の外方に複数の錘を配置し、前記錘を利用して前記熱塑性板に対して、水平方向であって前記熱塑性板の外方へ作用する張力を付与することを特徴とする熱塑性板の曲げ加工方法。
【請求項２】
前記熱塑性板の下方に凹型を配置することを特徴とする請求項１に記載の熱塑性板の曲げ加工方法。
【請求項３】
熱塑性板を加熱状態として自重で曲げ加工するに際して使用する治具であって、
前記熱塑性板の周縁の少なくとも一部に接触して前記熱塑性板を保持する枠体と、
前記熱塑性板の周縁を引っ張り、面方向の張力を付与する張力発生手段と、
を備えることを特徴とする治具。
【請求項４】
前記枠体の下方に配置された凹型を備えることを特徴とする請求項３に記載の治具。
【請求項５】
前記張力の大きさを可変としたことを特徴とする請求項３に記載の治具。
【請求項６】
前記張力発生手段は、
この枠体に配置された複数の錘と、
前記錘と前記熱塑性板の周縁とを接続する線状部材と、
前記枠体に取付けられ前記線状部材が配置される錘による鉛直方向の力を前記熱塑性板の面方向の引っ張り力に変える方向変換部材を備えることを特徴とする請求項３に記載の治具。
【発明の詳細な説明】
【技術分野】
【０００１】
本発明は、熱塑性板の曲げ加工方法、及び加工治具に関する。
【背景技術】
【０００２】
従来、大面積の熱塑性板であるガラス板を湾曲加工して表面を抛物面等とする技術として、ガラス板の周囲を保持しつつ加熱して軟化させ、ガラス板を自重で湾曲させる方法がある。このようなガラス板は大型の凹面鏡等に適用され、大型望遠鏡や、大型投影装置、大型プロジェクタの反射鏡等、さまざまな用途をもつ。
【０００３】
特許文献１には、成形すべきガラス板をその端縁部を自由にして下側からほぼ水平に保持した状態において前記ガラス板に軟化のための熱処理をほどこすことにより、前記ガラス板をその中央部が自重で垂下されるようにして曲面状に成形するガラス板成形法が記載されている。
【０００４】
また、特許文献２には、重力の作用及び曲げ加工用型を利用するガラス曲げ加工炉内でのガラス板の曲げ加工方法であって、ガラス板を曲げ加工用型上に置き、曲げ加工温度まで加熱し、曲げ加工用型によりガラスを望みの形状に曲げ加工するようになっており、曲げ加工されていない状態のガラス板のガラス縁部が、ガラス縁部の下に設けられた型支持体によって支持され、他の型支持体が、最終成形位置に設けられている前記方法において、前記曲げ加工されていない状態のガラス板の中間部分を型中間部品により更に支持し、ガラス曲げ加工中、曲げ加工用型の可調式の前記中間部品を下降させてガラス板を型支持体上に降ろし、この工程により下降させられる前記中間部品は、仕上げ曲げ加工用型の一部を形成している方法が記載されている。
【先行技術文献】
【特許文献】
【０００５】
【特許文献１】特開昭５５−００７５０７号公報
【特許文献２】特表２００４−５０２６３１号公報
【発明の概要】
【発明が解決しようとする課題】
【０００６】
近年、大型の反射鏡作成に際して極力薄いガラス板を曲げ加工し、この曲げ加工したガラス板にハニカム構造の補強を行うことで、軽量化を図っている。しかし、特許文献１を含む従来の曲げ加工方法にあっては、大寸法の薄いガラス板（例えば厚さ３ｍｍ程度）を曲げ加工しようとするとき、ガラス板を治具に設置しただけでガラス板が自重で割れてしまい、曲げ加工が良好に行えないという問題がある。
【０００７】
また、特許文献２に係る方法は、ガラス板の中間部分を型中間部品により支持し、加工中に加工させるものであり、型の内側に型中間部品を移動させる機構を設ける必要があり、治具が複雑となる他、ガラス板の曲がり状態に型中間部品の位置を同期させる必要があり制御が煩雑である他、中間部品による形状の劣化が生じるという問題がある。
【０００８】
本発明は上述した課題に鑑みなされたものであり、大寸法の薄いガラス板を含む熱塑性板を加熱して自重で所定の曲面（例えば放物面）に湾曲させるに際して、自重での割れを防止し、高い精度で効率よく加工できる熱塑性板の曲げ加工方法、及び加工治具を提供することを課題とする。
【課題を解決するための手段】
【０００９】
前記課題を解決する請求項１に記載の発明は、水平状態に配置した曲げ加工すべき熱塑性板の周縁部の少なくとも一部を保持しつつ加熱して自重で前記周縁部の内側部を落下させて前記熱塑性板を所望の曲率に曲げる方法であって、前記熱塑性板の前記周縁部の少なくとも一部を整形すべき形状における周縁形状を規定する型枠に保持するに際して、前記型枠の外方に複数の錘を配置し、前記錘を利用して前記熱塑性板に対して、水平方向であって前記熱塑性板の外方へ作用する張力を付与することを特徴とする。
【００１０】
請求項２記載の発明は、前記熱塑性板の下方に凹型を配置することを特徴とする。
【００１１】
請求項３記載の発明は、熱塑性板を加熱状態として自重で曲げ加工するに際して使用する治具であって、前記熱塑性板の周縁の少なくとも一部に接触して前記熱塑性板を保持する枠体と、前記熱塑性板の周縁を引っ張り、面方向の張力を付与する張力発生手段と、を備えることを特徴とする治具である。
【００１２】
請求項４記載の発明は、前記枠体の下方に配置された凹型を備えることを特徴とする請求項３記載の治具である。
【００１３】
請求項５記載の発明は、前記張力の大きさを可変としたことを特徴とする請求項３に記載の治具である。
【００１４】
請求項６記載の発明は、前記張力発生手段は、この枠体に配置された複数の錘と、前記錘と前記熱塑性板の周縁とを接続する線状部材と、前記枠体に取付けられ前記線状部材が配置される錘による鉛直方向の力を前記熱塑性板の面方向の引っ張り力に変える方向変換部材を備えることを特徴とする請求項３に記載の治具である。
【発明の効果】
【００１５】
本発明に係る熱塑性板の曲げ加工方法、及び加工治具によれば、熱塑性板の加熱中に面方向に引っ張られるので、熱塑性板に適度の張力が作用して割れが発生しない。また、錘の質量を調整することで熱塑性板の湾曲程度を調整できる。このため、高い歩留まりで正確な凹面熱塑性板を製造できる。
【００１６】
即ち、請求項１に記載の熱塑性板の曲げ加工方法によれば、熱塑性板は前記熱塑性板の面方向に張力を付与しつつ加熱されるので、熱塑性板に適度の張力が作用して割れが発生しないし、また、加熱中においても張力が作用するので、熱塑性板が急激に変形するのを防止することができる。
また、請求項１に記載の熱塑性板の曲げ加工方法によれば、大がかりな装置、設備を必要とすることなく、加熱炉の中に治具を配置した状態において加熱状態でも正確な張力を熱塑性板に付与することができる。
【００１７】
また、請求項２に記載の熱塑性板の曲げ加工方法によれば、熱塑性板の下方に凹型を配置しているので、熱塑性板を凹型に沿った所望の形状に精度よく成型することができる。
【００１８】
また、請求項３に記載の治具によれば、枠体に熱塑性板を配置して加熱するに際して、張力発生手段で熱塑性板に面方向の張力を付与することができる。このため、熱塑性板に適度の張力が作用して割れが発生しないし、また、加熱中においても張力が作用するので、熱塑性板が急激に変形するのを防止しすることができる。
【００１９】
また、請求項４に記載の治具によれば、枠体の下方に配置された凹型を備えるので、熱塑性板を凹型に沿った所望の形状にすることができる。
【００２０】
また、請求項５に記載の治具によれば、必要に応じて張力を変更できるので、熱塑性板の大きさ、湾曲の程度、加熱状態に応じて、最適な張力を選択できる。このため、錘の質量を調整することで熱塑性板の湾曲程度を調整できる。このため、高い歩留まりで正確な曲面熱塑性板を製造できる。
【００２１】
更に、請求項６に記載の治具によれば、張力発生手段は、錘が引力で引かれる鉛直方向下方への力を方向変換部材で水平方向に変換して、線状部材を介して熱塑性板を面方向に引く。このため、大がかりな装置、設備を必要とすることなく、加熱炉の中に治具を配置した状態において加熱状態でも正確な張力を熱塑性板に付与することができる。
【図面の簡単な説明】
【００２２】
【図１】本発明の実施形態に係る治具を示すものであり、（ａ）は枠体にガラス板を配置した加熱前の状態を示す写真、（ｂ）は治具における枠体を示す斜視図である。
【図２】同治具を示すものであり、（ａ）は図１（２）中における、Ａ−Ａ線の断面に相当する模式図、（ｂ）は図１（２）中における、Ｄ−Ｄ線の断面に相当する模式図である。
【図３】本発明の実施形態に係るガラス板の曲げ加工方法におけるガラス板の張力付与を示すものであり、（ａ）は張力状態を示す平面図、（ｂ）は同正面図、（ｃ）は同側面図、（ｄ）は同治具の張力発生手段を示す概略図である。
【図４】同ガラス板の曲げ加工方法の処理を示すフローチャートである。
【図５】同ガラス板の曲げ加工方法におけるガラス板の湾曲状体の変化を示す図１（ｂ）中Ａ−Ａ線に沿う断面模式図である。
【図６】同ガラス板の曲げ加工方法におけるガラス板の湾曲状体の変化を示す図１（ｂ）中Ｂ−Ｂ線に沿う断面模式図である。
【図７】同ガラス板の曲げ加工方法におけるガラス板の湾曲状体の経時変化を示す図１（ｂ）中Ｃ−Ｃ線に沿う断面模式図である。
【図８】（ａ）は同ガラス板の曲げ加工方法における曲げ加工完了状態を示す写真、（ｂ）、（ｃ）、（ｄ）は本発明の第２実施形態に係るガラス板の曲げ加工方法におけるガラス板の曲がり状態の経時変化を下側型枠とともに示す模式図である。
【発明を実施するための形態】
【００２３】
本発明を実施するための形態に係る熱塑性板の曲げ加工方法、及び加工治具、及び凹面熱塑性板について説明する。
【００２４】
実施形態に係る熱塑性板の曲げ加工方法では、熱塑性板としてガラス板（普通ガラス：ソーダガラス）を使用する。ガラス板は、例えば厚さ３ｍｍであり、大きさ１ｍ×２ｍ、１００インチ×１５０インチ等の長方形のものを加工対象とする。曲げ加工後のガラス板の曲率半径は例えば３．３ｍ等とすることができる。
【００２５】
尚、板ガラスの大きさ、形状、厚さはこの例に限らない。例えば、円形その他の形状の板ガラス、厚さが３ｍｍ未満、３ｍｍを越えるもの、更に大型、小型のもの、他の材質の板ガラスを対象とすることができる。更に、加工後における曲率半径も自由に設定できる。また、ガラス板の他、熱可塑性の合成樹脂製板を曲げ加工の対象とすることができる。
【００２６】
このようなガラス板を加工するに際しては、周囲を型枠で保持した状態では自重で割れてしまう。
【００２７】
本実施形態に係るガラス板の曲げ加工方法では、以下の治具を用いてガラス板を水平状態に保持し、ガラス板を保持した治具を大型の加熱炉に配置して加熱することで、ガラス板の自重による曲げ加工を行う。
【００２８】
＜第１実施形態＞
以下、実施形態に係る冶具について説明する。図１は本発明の実施形態に係る治具を示すものであり、（ａ）は枠体にガラス板を配置した加熱前の状態を示す写真、（ｂ）は治具における枠体を示す斜視図、図２は同治具を示すものであり、（ａ）は図１（２）中における、Ａ−Ａ線の断面に相当する模式図、（ｂ）は図１（２）中における、Ｄ−Ｄ線の断面に相当する模式図である。また、図３は本発明の実施形態に係るガラス板の曲げ加工方法におけるガラス板の張力付与を示すものであり、（ａ）は張力状態を示す平面図、（ｂ）は同正面図、（ｃ）は同側面図、（ｄ）は同治具の張力発生手段を示す概略図である。
【００２９】
本実施形態に係る治具１０は、上側に加工対象であるガラス板Ｇを水平状態に載置する型枠２０と、ガラス板Ｇに面方向の張力を付与する張力発生手段とから構成される。本実施形態では、張力発生手段は、型枠２０の周囲に配置される方向変換部材である枠体４０、錘６０、及び線状部材であるワイヤー７０を備えて構成される。
【００３０】
型枠２０は、図１（ａ）、（ｂ）に示すように、鋼材から構成された直方体の枠体である。即ち、型枠２０は上側の稜線を構成する４本の上側枠体２１、２２、２３、２４、同じく下側の稜線を構成する４本の下側枠体２５、２６、２７、２８を備える。また、型枠２０は、上下の稜線を構成し、上側枠体２１、２２、２３、２４、下側枠体２５、２６、２７、２８を接合する４本の上下枠体２９、３０、３１、３２を備える。
【００３１】
また、型枠２０は、下部補強部材３３、３４、上下方向部材３５、長辺上下方向桟３６、短辺上下方向桟３７等の補強部材を適宜備える。型枠２０の上側枠体２１、２２、２３、２４の内側には、ガラス板Ｇが配置できる。尚、図１（ａ）に示す写真では、型枠２０に配置したガラス板Ｇの下面を一時的に支持する支持部材３８が配置されている。この支持部材３８は加熱前に取り外される。
【００３２】
型枠２０の内側には、ガラス板Ｇの四隅が配置されるとともに、曲げ加工後におけるガラス板Ｇの４つの辺の形状に合わせた形状の弧状枠５１、５２、５３、５３が配置されている。この弧状枠５１、５２、５３、５４の半径は加工後のガラス板Ｇの半径、形状に適合するものであり、図１（ｂ）に示すように、それぞれの端部が接合されてガラス板Ｇの四隅部を設置できる。尚、長辺側における弧状枠５１、５２と、短辺側における弧状枠５３、５４とをそれぞれ異なる半径を備える。
【００３３】
本例は、長方形のガラス板Ｇを曲げ加工して、抛物面の一部をなすものとする。このため、曲げ加工されたガラス板Ｇの長辺と短辺は、直線とはならず、所定形状の弧（抛物線）を描くものとなる。弧状枠５１、５２、５３、５４はこの弧に合わせた形状としている。これにより、大型の長方形ガラス板を、所定の曲率半径をもつ大きな放物面の一部をなす形状に曲げ加工できる。曲げ加工したガラス板Ｇは、適宜形状を整えて組み合わせることで、巨大な凹面鏡を形成することができる。
【００３４】
張力発生手段は、図１（ａ）、図２、及び図３（ｄ）に示すように、枠体４０と、錘６０と、ワイヤー７０とを備えて構成され、ガラス板Ｇに引っ張り力を付与する。
【００３５】
この例では、枠体４０は、鋼製角パイプで長方形に組み立てられた４本の枠材４１、４２、４３、４４からなる。また、錘６０は、図１（ａ）に示すように、ガラスの短辺側にそれぞれ１７個、長辺側に例えばそれぞれ２４個、合計６２個が配置される。
【００３６】
錘６０の総質量は、例えば全体でガラス板の質量の１００％程度とし、それぞれ等分される。即ち、ガラス板の質量が２００Ｋｇであれば、錘６０の総質量は２００Ｋｇとする。この場合、各錘６０の質量は、約３．２Ｋｇとなる。尚、錘６０の数及び質量はガラス板Ｇの曲げ加工条件、処理条件により可変であり、適宜変更することができる。
【００３７】
図１（ａ）及び図２に示すように、ワイヤー７０は、錘６０に対応して設けられる。ワイヤー７０の先端がガラス板Ｇの端部に接合され、他端が錘６０に接合され、ワイヤー７０を枠体４０に掛けて、鉛直方向に錘６０が引かれる力を図３（ａ）、（ｂ）、（ｃ）に示すように、ガラス板Ｇの面方向（水平方向）に方向変換する。本実施形態では、図３（ａ）に示すように、ガラス板Ｇの四隅にも突起部材３９を設け、ガラス板Ｇの四隅を斜め方向外側に向け引くようにしている。また、図中錘６０の数量は実際より少なく描いた。
【００３８】
ガラス板Ｇには、突起部材３９が耐熱接着剤により配置され、ワイヤー７０の先端が接合することができる。ワイヤー７０とガラス板Ｇとの接合は他の方法、例えばガラス板Ｇの端縁部に孔を開け、ワイヤー７０を配置することができる。ワイヤー７０は、図２に示すように、ガラス板Ｇに接続されて水平に延び、上下方向部材３５、長辺上下方向桟３６、短辺上下方向桟３７の間を通過して、枠体４０で方向が変更され、下方に延設されて錘６０を垂下する。
【００３９】
このため、ワイヤー７０は、ガラス板Ｇの湾曲にともなう周縁部の下降にともなう枠体４０の下降に追従してガラス板Ｇを水平方向に引く。そして、ガラス板Ｇの周縁が弧状枠５１、５２、５３、５４に接した状態で、錘６０の下降は停止する。
【００４０】
本実施形態では枠体４０は、型枠２０の外側にはめ込まれて上下に移動できる。この枠体４０の移動は、加熱炉の外部上側に配置したウインチ部材（図示していない）で行うことができる。このウインチ部材は、加熱炉に配置状態で枠体４０を上下動させるものである。
【００４１】
例えば、型枠２０に枠体４０を一時的に固定した状態でガラス板Ｇに錘６０、ワイヤー７０を設置して支持部材３８配置し、この状態で、型枠２０を加熱炉に配置して、枠体４０をウインチ部材で保持して仮固定を外し、更に支持部材３８を取り外して使用する。
【００４２】
次に、この治具１０を用いてガラス板Ｇを曲げ加工する手順について説明する。
図４は同ガラス板の曲げ加工方法の処理を示すフローチャート、図５は同ガラス板の曲げ加工方法におけるガラス板の湾曲状体の変化を示す図１（ｂ）中Ａ−Ａ線に沿う断面模式図、図６は同ガラス板の曲げ加工方法におけるガラス板の湾曲状体の変化を示す図１（ｂ）中Ｂ−Ｂ線に沿う断面模式図、図７は同ガラス板の曲げ加工方法におけるガラス板の湾曲状体の経時変化を示す図１（ｂ）中Ｃ−Ｃ線に沿う断面模式図である。
【００４３】
本実施形態に係るガラス板の曲げ加工方法では、まず、ガラス板Ｇの周縁部に突起部材３９を設置する（ステップＳ１）。次いで、このガラス板Ｇを型枠２０に配置する（ステップＳ２）。図１（ａ）に示すように、ガラス板Ｇの四隅を弧状枠５１、５２、５３、５４の接合部に配置する。このとき、ガラス板Ｇの周縁部は、弧状枠５１、５２、５３、５４から離れているため、ガラス板Ｇの中央に支持部材３８を配置してガラス板Ｇの破損を防止する。
【００４４】
次いで、ガラス板Ｇの周縁部にワイヤー７０を設置し、更に錘６０を設置する。このとき、型枠２０に配置された枠体４０は最上部位置に仮固定されている。仮固定は、複数の棒状部材を枠体４０の下側に配置することにより行うことができる。この状態で、ガラス板Ｇには、錘６０により面方向の張力が付与されており、支持部材３８を外してもガラス板Ｇは破損しない。
【００４５】
この状態で、ガラス板Ｇを配置した型枠２０を加熱炉に配置し（ステップ４）、枠体４０にウインチ部材を接続する（ステップＳ５）。
【００４６】
そして、加熱炉を動作させてガラス板Ｇを加熱状態とする（ステップＳ６）。例えば炉内温度を６８０℃〜７２０℃にすることで、ガラス板Ｇが軟化し、周辺部から湾曲する（ステップＳ７）。炉内温度は、内部の状態を観察しつつ手動で制御することができる。
【００４７】
そして、枠体４０をウインチ部材により降下させる（ステップＳ８）。炉内を所定の温度としつつ枠体４０を降下させると、ガラス板Ｇは張力が付与された状態で曲がり、所定の曲がり状態、即ち所定の半径になったとき、枠体４０の降下と加熱とを停止し（ステップＳ９のＹｅｓ）する。この枠体４０の下降は、加熱炉の外部から内部の状態を観察しつつ手動で行うことができる。
【００４８】
そして、加熱炉の温度を徐々に下げ（ステップＳ１０）、ガラス板Ｇが所定の温度になったら、ワイヤー７０をウインチ部材から外し、型枠２０を加熱炉から取り出す（ステップＳ１１）。そして、錘６０を除去して、湾曲したガラス板Ｇを型枠２０から取り外し（ステップＳ１２）、処理は終了する。これにより、凹面熱塑性板である凹面ガラス板が完成する。
【００４９】
加熱時間は概略以下の通りである。まず、常温から５８０℃まで徐々に上昇させる。この状態からガラス板Ｇが曲がってくる。そして、５８０℃度から６４０℃まで、約１時間かけて上昇させる。６４０℃になると、ガラス板Ｇは８０％程度曲がる。更に、６４０℃を３０分程度保持し、ガラス板Ｇが完全に曲がる。尚、温度及び加熱時間はガラス板Ｇの大きさ、厚さ、曲げの半径等により適宜変更する。
【００５０】
次に、曲げ加工状態における型枠２０、枠体４０、ガラス板Ｇの状態について説明する。
【００５１】
ここで、図５、図６、図７では、（ａ）〜（ｅ）は経時的変化を示しており、同一のアルファベットで示した図は同一のタイミングのガラス板Ｇ、枠体４０、錘６０の状態を示している。
【００５２】
本実施形態では、長方形状のガラス板Ｇを等方的に略一定の曲率半径に加工するため、長辺に沿った複数の面（図１（ｂ）中のＡ−Ａ線（断面位置Ａ）、Ｂ−Ｂ線（断面位置Ｂ）、Ｃ−Ｃ線（断面位置Ｃ））によりガラス板Ｇの曲がり状態が異なる、以下、加熱開始（時間ｔ０＝０）、加熱の第１状態（時間ｔ１経過）、第２状態（時間ｔ２経過）、第３状態（時間ｔ３経過）、第４状態（時間ｔ４経過）について説明する（ｔ０＞ｔ１＞ｔ２＞ｔ３＞ｔ４）。
【００５３】
＜加熱開始：各図の（ａ）＞
即ち、加熱開始の状態（各図の（ａ））では、各断面位置において、枠体４０は最上位置で、ガラス板Ｇは平板状である。尚、ガラス板Ｇは、各断面位置において目標９０まで湾曲させるものとする（各図において同じ）。この状態で、枠体４０は、型枠２０の上側枠体２１の下端からｄ１の位置にある。
【００５４】
＜第１状態（時間ｔ１）：各図の（ｂ）＞
この状態で、枠体４０は、型枠２０の上側枠体２１の下端からｄ２（ｄ２＞ｄ１）の位置にある。第１状態では、図５に示す断面位置Ａでは、ガラス板Ｇの周辺がやや湾曲しているが、中央部は湾曲状態ではない。断面位置Ａでは、ガラス板Ｇの端縁が弧状枠５１、５２に保持されているため、枠体４０はガラス板Ｇの端部より下方に位置し、ワイヤー７０は斜め下方に向け、ガラス板Ｇを引く。
【００５５】
図６に示す断面位置Ｂ、図７に示す断面位置Ｃでは、ガラス板Ｇは直線状である。断面位置Ｂ、Ｃでは、ガラス板Ｇの端縁は弧状枠５１、５２に接触していないため、枠体４０はガラス板Ｇの端部と略同位置にあり、ワイヤー７０は水平にガラス板Ｇを引く。
【００５６】
＜第２状態（時間ｔ２）：各図の（ｃ）＞
この状態で、枠体４０は、型枠２０の上側枠体２１の下端からｄ３（ｄ３＞ｄ２）の位置にある。第２状態（各図（ｃ））では、図５に示す断面位置Ａではガラス板Ｇは目標９０と一致している。断面位置Ｂでは、ガラス板Ｇの端縁が弧状枠５１、５２に保持されているため、枠体４０はガラス板Ｇの端部より下方に位置し、ワイヤー７０は斜め下方に向け、ガラス板Ｇを引く。
【００５７】
図６に示す断面位置Ｂ、図７に示す断面位置Ｃではガラス板Ｇはまだ直線状である。この状態で、枠体４０は、型枠２０の上側枠体２１の下端からｄ２（ｄ２＞ｄ１）の位置にある。断面位置Ｂ、Ｃでは、ガラス板Ｇの端縁は弧状枠５１、５２に接触していないため、枠体４０はガラス板Ｇの端部と略同位置にあり、ワイヤー７０は水平にガラス板Ｇを引いている。  
【００５８】
＜第３状態（時間ｔ３）：各図の（ｄ）＞
この状態で、枠体４０は、型枠２０の上側枠体２１の下端からｄ４（ｄ４＞ｄ３）の位置にある。第３状態（各図（ｄ））では、図５に示す断面位置Ａ、図６に示す断面位置Ｂではガラス板Ｇは目標９０と一致している。断面位置Ａ、断面位置Ｂでは、ガラス板Ｇの端縁が弧状枠５１、５２に保持されているため、枠体４０はガラス板Ｇの端部より下方に位置し、ワイヤー７０は斜め下方に向け、ガラス板Ｇを引く。
【００５９】
図７に示す断面位置Ｃではガラス板Ｇの周辺がやや湾曲しているが、中央部は湾曲状態ではない。断面位置Ｃでは、ガラス板Ｇの端縁は弧状枠５１、５２に接触していないため、枠体４０はガラス板Ｇの端部と略同位置にあり、ワイヤー７０は水平にガラス板Ｇを引いている。
【００６０】
＜第４状態（時間ｔ４）：各図の（ｅ）＞
この状態で、枠体４０は、型枠２０の上側枠体２１の下端からｄ５（ｄ５＞ｄ４）の位置にある。第４状態（各図（ｄ））では、図５に示す断面位置Ａ、図６に示す断面位置Ｂ、図７に示す断面位置Ｃのすべての断面位置でガラス板Ｇは目標９０と一致している。
【００６１】
これにより、ガラス板Ｇは目標の形状に曲げ加工された。この状態で、徐冷して、ガラス板Ｇを型枠２０ごと加熱炉から取り出し、曲げ加工は終了する。
【００６２】
曲げ加工が終了した状態を図８（ａ）に示す。図８（ａ）は同ガラス板の曲げ加工方法における曲げ加工完了状態を示す写真である。図８（ａ）は、加熱炉から取り出した状態であり、型枠２０の一部、枠体４０、錘６０、及び加工後の凹面熱塑性板である曲げ加工後のガラス板Ｇが示されている。
【００６３】
本実施形態に係るガラス板の曲げ加工方法によれば、ガラス板Ｇは型等に接触することなく、空中で曲げ加工されるので、ガラス板Ｇの表面に型の表面状態に起因する凹凸、傷等が発生しない。また、型枠２０に弧状枠５１、５２、５３、５４を配置してガラス板Ｇの周縁部の形状が定まるので、長方形のガラス板Ｇを所望の曲面（抛物面）の一部をなすように曲げ加工できる。
【００６４】
そして、複数のガラス板Ｇを所定の曲面に曲げ加工し、これらを適宜組み合わせることで、巨大な抛物面を形成することができる。そして、この曲げ加工の多対象となるガラス板Ｇが薄くても、曲げ加工中にガラス板Ｇが割れる等の不具合が発生することがない。
【００６５】
＜第２実施形態＞
尚、型枠２０において、ガラス板Ｇの下方に目標とする湾曲状体の凹型８０を配置することができる。図８（ｂ）、（ｃ）、（ｄ）は本発明の第２実施形態に係るガラス板の曲げ加工方法におけるガラス板の曲がり状態の経時変化を下側型枠とともに示す模式図である。
【００６６】
第２実施形態では、ガラス板Ｇを保持する型枠２０の下方に所望の形状をなす凹型８０を配置している。これにより、加熱軟化し、中央部が自重で落下して変形するガラス板Ｇの形状を決定する。これにより、高い精度のガラス板Ｇの曲げ加工を行うことができる。また、多数のガラス板Ｇ曲げ加工する場合、温度や枠体４０の位置等各種の制御をより簡単に行うことができる。
【００６７】
また、凹型を使用せずにガラス板Ｇを曲げて、一回取り出したのち、凹型の上に置いて型に添わせることにより成型することもできる。
【００６８】
尚、上記各例では、加熱炉の温度制御、枠体４０の下降位置、速度の制御は手動で行うこととしているが、これらを制御する制御手段を設けて予め定めた手順で自動的に行うことができる。また、ガラス板Ｇの湾曲状態に応じて、温度や枠体４０の下降速度、位置を制御することもできる。
【００６９】
更に、ガラス板Ｇは、長方形として説明したが、正方形、円形のものを対象とすることができる。この場合、型枠等を加工するガラス板Ｇにあわせて製作する。また、ガラス板を曲げる例を示したが、熱軟化板材としては、ガラス板の他、アクリル樹脂、エポキシ樹脂、ポリカーボネート樹脂等の合成樹脂板材を対象とすることができる。
【産業上の利用可能性】
【００７０】
本発明に係る熱塑性板の曲げ加工方法、及び加工治具、及び凹面熱塑性板は、ガラス板の加熱中に面方向に引っ張られるので、ガラス板に適度の張力が作用して割れが発生しないし、錘の質量を調整することでガラスの湾曲程度を調整でき、高い歩留まりで正確な曲面ガラス板を製造でき、産業上の利用可能性がある。
【符号の説明】
【００７１】
１０：治具
２０：型枠
２１、２２、２３、２４：上側枠体
２５、２６、２７、２８：下側枠体
２９、３０、３１、３２、：上下枠体
３３、３４：下部補強部材
３５：支持部材
３６：突起部材
４０：枠体
４１、４２、４３、４４：枠材
５１、５２、５３、５４：弧状枠
６０：錘
７０：ワイヤー
８０：凹型
【図１】
0006952369.tif 000002
【図２】
0006952369.tif 000003
【図３】
0006952369.tif 000004
【図４】
0006952369.tif 000005
【図５】
0006952369.tif 000006
【図６】
0006952369.tif 000007
【図７】
0006952369.tif 000008
【図８】
0006952369.tif 000009